하 기 표 1 , 2 에 나타내 는 화학 성분 조성 의 강편 을 1050 내지 1200 ℃ 로 가열 하 고 , 소정 의 판 두께 ( 12 mm 또는 30 mm ) 까지 열간 압연 을 시행 하 고 , 880 내지 720 ℃ 의 온도 범위 에서 열간 압연 을 종료 한 후 , 10 ℃/ 초 이상 의 냉각 속도 로 700 내지 600 ℃ 까지 냉각 하 고 , 그 도중 에 냉각 을 정지 하 고 , 30 초 이상 공 냉 했 다 . 그 후 , 당해 온도 범위 로부터 10 ℃/ 초 이상 의 냉각 속도 로 550 ℃ 이하 ( 냉각 정지 온도 ) 까지 냉각 했 다 . 이때 의 제조 조건 을 표 3 , 4 에 나타낸다 .